ВЫСОКОПРОЧНЫЙ ЛИСТ НЕТЕКСТУРИРОВАННОЙ ЭЛЕКТРОТЕХНИЧЕСКИЙ СТАЛИ

1. Лист нетекстурированной электротехнической стали, содержащий (мас.%): C: от 0,1 до 0,05%, Si: от 2,0 до 4,0%, Mn: от 0,05 до 0,5%, Al: 3,0% или менее, Nb: от 0,01 до 0,05%, остальное Fe и неизбежные примеси, при этом выраженные в мас.% содержания Mn и C удовлетворяют условию Mn≤0,6-10·C, доля площади рекристаллизованной части стального листа равна 50% или более, предел текучести в испытании на растяжение равен 650 МПа или более, удлинение при разрушении составляет 10% или более, и потери в сердечнике W10/400 составляют 70 Вт/кг или менее.
2. Лист нетекстурированной электротехнической стали по п.1, дополнительно содержащий (мас.%) Ni более 0,5% и менее 3,0%.
3. Лист нетекстурированной электротехнической стали по п.2, где средний диаметр зерен, видимых в поперечном сечении стального листа, равен 40 мкм или меньше.
4. Лист нетекстурированной электротехнической стали по п.2, который получают из горячекатаного листа, температура перехода которого в испытании на удар равна 70°C или ниже, путем проведения последующих операций отжига, травления, холодной прокатки и окончательного отжига горячекатаного листа.
5. Лист нетекстурированной электротехнической стали по п.2, который получают из горячекатаного листа, температура перехода которого в испытании на удар равна 70°C или ниже, путем проведения последующих операций травления, холодной прокатки и окончательного отжига горячекатаного листа, причем отжиг из последующих операций исключен.